АКУСТИЧЕСКАЯ ПОТОЛОЧНАЯ ПЛИТА С УЛУЧШЕННЫМИ ЭСТЕТИЧЕСКИМИ ХАРАКТЕРИСТИКАМИ
ACOUSTIC CEILING BOARD WITH IMPROVED AESTHETICS

ПЕРЕКРЕСТНАЯ ССЫЛКА НА РОДСТВЕННЫЕ ЗАЯВКИ
[0001]
Настоящая заявка испрашивает приоритет заявки на патент США № 14/280,362, поданной 16 мая 2014, полное описание которой настоящим включено в данный документ посредством ссылки.
Область техники, к которой относится изобретение
[0002]
Настоящее изобретение относится к строительным панелям, имеющим улучшенные визуальные и акустические характеристики, и, более конкретно, к потолочным плитам, которые сохраняют или улучшают воспринимаемые зрением характеристики при меньшем количестве краски.
Предпосылки создания изобретения
[0003]
Строительные панели используются в различных применениях внутри строительной конструкции для создания среды внутри помещения, приятной с точки зрения эстетики и акустики. Строительные панели могут быть образованы в виде панелей, которые могут применяться для стен, потолков (в некоторых случаях образуя подвесную потолочную систему) и козырьков. В некоторых применениях строительные панели имеют подходящие эстетические характеристики, однако такие панели могут не обеспечивать надлежащий поток воздуха или акустические характеристики. Чтобы панель функционировала эффективно в качестве потолочной панели, она должна обладать способностью обеспечивать внешний вид, приятный с эстетической точки зрения, и при этом также обеспечивать воздушный поток, достаточный для обеспечения возможности достижения соответствующих акустических характеристик.
[0004]
Таким образом, сохраняется потребность в строительных панелях, которые обеспечивают комбинацию эстетических свойств и приемлемых акустических характеристик. Варианты осуществления настоящего изобретения направлены на удовлетворение данных потребностей.
Сущность изобретения
[0005]
2
2
В некоторых вариантах осуществления настоящего изобретения предлагается акустическая панель, содержащая: основу; нетканую вуаль, имеющую сопротивление воздушному потоку, превышающее 45 единиц удельного акустического импеданса в системе МКС, содержащую стекловолокно и наполнитель; и покрытие в количестве, составляющем в сухом состоянии от приблизительно 110 г/м до приблизительно 135 г/м.
[0006]
2
2
В некоторых вариантах осуществления настоящего изобретения предлагается акустическая панель, содержащая: основу; нетканую вуаль, имеющую сопротивление воздушному потоку, превышающее приблизительно 50 единиц удельного акустического импеданса в системе МКС, содержащую стекловолокно и наполнитель; и покрытие в количестве, составляющем в сухом состоянии от приблизительно 110 г/м до приблизительно 135 г/м.
[0007]
В некоторых вариантах осуществления настоящего изобретения предлагается акустическая панель, содержащая: основу, содержащую неорганическое волокно, и нетканую вуаль с покрытием, имеющую сопротивление воздушному потоку, составляющее менее приблизительно 300 единиц удельного акустического импеданса в системе МКС.
[0008]
2
2
В некоторых вариантах осуществления предлагается нетканая вуаль с покрытием, содержащая: нетканую вуаль, имеющую сопротивление воздушному потоку, превышающее 45 единиц удельного акустического импеданса в системе МКС, содержащую: стекловолокно и наполнитель; и покрытие в количестве, составляющем в сухом состоянии от приблизительно 110 г/м до приблизительно 135 г/м, которое содержит: связующее, частицы и носитель, при этом нетканая вуаль с покрытием имеет сопротивление воздушному потоку, составляющее приблизительно 300 единиц удельного акустического импеданса в системе МКС или менее.
[0009]
2
2
В некоторых вариантах осуществления предлагается нетканая вуаль с покрытием, содержащая: нетканую вуаль, имеющую сопротивление воздушному потоку, превышающее приблизительно 50 единиц удельного акустического импеданса в системе МКС, содержащую: стекловолокно и наполнитель; и покрытие в количестве, составляющем в сухом состоянии от приблизительно 110 г/м до приблизительно 135 г/м, которое содержит: связующее, частицы и носитель, при этом нетканая вуаль с покрытием имеет сопротивление воздушному потоку, составляющее приблизительно 300 единиц удельного акустического импеданса в системе МКС или менее.
[0010]
2
2
2
2
50
В некоторых вариантах осуществления предлагается способ улучшения эстетических характеристик акустической панели, включающий: прикрепление - к основе - нетканой вуали, имеющей сопротивление воздушному потоку, превышающее 45 единиц удельного акустического импеданса в системе МКС, и содержащей: стекловолокно в количестве от приблизительно 20% масс. до приблизительно 60% масс. и наполнитель в количестве от приблизительно 40% масс. до приблизительно 80% масс; нанесение - на нетканую вуаль - покрытия в количестве, составляющем во влажном состоянии от приблизительно 155 г/м до приблизительно 200 г/м, которое содержит: связующее, частицы, имеющие d от приблизительно 50 микрон до приблизительно 300 микрон, и носитель; и сушку нетканой вуали с покрытием. В некоторых вариантах осуществления нетканую вуаль с покрытием сушат в течение такого времени и при такой температуре, которые эффективны для обеспечения покрытия в количестве, составляющем в сухом состоянии от приблизительно 110 г/м до приблизительно 135 г/м.
[0011]
2
2
2
2
50
В некоторых вариантах осуществления предлагается способ улучшения эстетических характеристик акустической панели, включающий в себя этапы, на которых: прикрепляют к основе нетканую вуаль, имеющую сопротивление воздушному потоку, превышающее приблизительно 50 единиц удельного акустического импеданса в системе МКС, и содержащую: стекловолокно в количестве от приблизительно 20% масс. до приблизительно 60% масс. и наполнитель в количестве от приблизительно 40% масс. до приблизительно 80% масс; наносят на нетканую вуаль покрытие в количестве, составляющем во влажном состоянии от приблизительно 155 г/м до приблизительно 200 г/м, которое содержит: связующее, частицы, имеющие d от приблизительно 50 микрон до приблизительно 300 микрон, и носитель; и выполняют сушку нетканой вуали с покрытием. В некоторых вариантах осуществления нетканую вуаль с покрытием сушат в течение такого времени и при такой температуре, которые эффективны для обеспечения покрытия в количестве, составляющем в сухом состоянии от приблизительно 110 г/м до приблизительно 135 г/м.
[0012]
2
2
В других вариантах осуществления настоящего изобретения предлагается способ улучшения эстетических характеристик акустической панели, включающий в себя этапы, на которых: наносят покрытие, содержащее связующее, частицы и носитель, на нетканую вуаль, имеющую сопротивление воздушному потоку, превышающее 45 единиц удельного акустического импеданса в системе МКС, в количестве, эффективном для обеспечения покрытия в количестве, составляющем в сухом состоянии от приблизительно 110 г/м до приблизительно 135 г/м, и прикрепляют указанную нетканую вуаль с покрытием к основе, при этом нетканая вуаль с покрытием имеет сопротивление воздушному потоку, составляющее приблизительно 300 единиц удельного акустического импеданса в системе МКС или менее.
[0013]
2
2
В других вариантах осуществления настоящего изобретения предлагается способ улучшения эстетических характеристик акустической панели, включающий в себя этапы, на которых: наносят покрытие, содержащее связующее, частицы и носитель, на нетканую вуаль, имеющую сопротивление воздушному потоку, превышающее приблизительно 50 единиц удельного акустического импеданса в системе МКС, в количестве, эффективном для обеспечения покрытия в количестве, составляющем в сухом состоянии от приблизительно 110 г/м до приблизительно 135 г/м, и прикрепляют указанную нетканую вуаль с покрытием к основе, при этом нетканая вуаль с покрытием имеет сопротивление воздушному потоку, составляющее приблизительно 300 единиц удельного акустического импеданса в системе МКС или менее.
Описание предпочтительных вариантов осуществления изобретения
[0014]
Признаки и преимущества настоящего изобретения проиллюстрированы и описаны в данном документе посредством ссылки на приведенные в качестве примера варианты осуществления. Данное описание приведенных в качестве примера вариантов осуществления предназначено для чтения его вместе с сопровождающими чертежами, которые должны рассматриваться как часть всего письменного описания. В описании вариантов осуществления, раскрытых в данном документе, любая ссылка на направление или ориентацию предназначена просто для удобства описания и не предназначена для ограничения каким-либо образом объема настоящего изобретения.
[0015]
В используемом в данном документе такие термины, как «присоединенный», «прикрепленный», «соединенный», «связанный», «соединенные друг с другом» и тому подобные, относятся к взаимосвязи, при которой конструктивные элементы прикреплены или присоединены друг к другу или прямо, или непрямым образом посредством промежуточных конструктивных элементов, а также как подвижных, так и жестких средств соединения или взаимосвязей, если явным образом не описано иное. Соответственно, описание изобретения не ограничено подобными приведенными в качестве примера вариантами осуществления, иллюстрирующими определенные комбинации элементов/признаков, которые могут существовать сами по себе или в комбинации с другими элементами/признаками.
[0016]
В некоторых вариантах осуществления термины «плита» и «панель» используются как взаимозаменяемые.
[0017]
В используемом в данном документе смысле термин «приблизительно» предназначен для охвата значений, которые находятся в пределах 10% от величины, которую модифицирует данный термин.
[0018]
2
2
В некоторых вариантах осуществления настоящего изобретения предлагается акустическая панель, содержащая: основу; нетканую вуаль, имеющую сопротивление воздушному потоку, превышающую приблизительно 50 единиц удельного акустического импеданса в системе МКС, содержащую стекловолокно и наполнитель; и покрытие в количестве, составляющем в сухом состоянии от приблизительно 110 г/м до приблизительно 135 г/м.
[0019]
В некоторых вариантах осуществления настоящее изобретение включает в себя акустическую панель, имеющую множество слоев. В некоторых вариантах осуществления слои включают в себя основу, вуаль и покрытие. В некоторых вариантах осуществления слои включают в себя основу, слой адгезива, вуаль и покрытие.
[0020]
В некоторых вариантах осуществления основа содержит первую основную сторону и вторую основную сторону, при этом первая основная сторона является противоположной по отношению ко второй основной стороне. В некоторых вариантах осуществления первая основная сторона может представлять собой переднюю сторону, которая обращена по направлению к помещению или к среде внутри помещения, и вторая основная сторона может представлять собой заднюю сторону, которая скрыта из виду, когда основа прикреплена.
[0021]
В некоторых вариантах осуществления предусмотрено то, что основа дополнительно включает в себя периферийные боковые стороны, продолжающиеся на всем протяжении вокруг сердцевины, которые совместно образуют периферийный край основы, который, в свою очередь, определяет длину и ширину. В некоторых вариантах осуществления периферийный край может иметь квадратный или прямоугольный профиль края, но могут быть предусмотрены другие пригодные краевые профили.
[0022]
В некоторых вариантах осуществления вуаль содержит наружную сторону и внутреннюю сторону, при этом наружная сторона является противоположной по отношению к внутренней стороне. В некоторых вариантах осуществления наружная сторона может представлять собой переднюю сторону, которая обращена по направлению к помещению или к среде внутри помещения, и внутренняя сторона может представлять собой заднюю сторону, которая скрыта из виду, когда основа прикреплена.
[0023]
В некоторых вариантах осуществления первая основная сторона основы присоединена к внутренней стороне вуали посредством адгезива. В некоторых вариантах осуществления адгезив может представлять собой адгезив, склеивающий при надавливании, термоплавкий адгезив или их комбинацию. В некоторых вариантах осуществления адгезив содержит термоплавкий адгезив. В некоторых вариантах осуществления адгезив содержит адгезив, склеивающий при надавливании. В некоторых вариантах осуществления адгезив содержит поливинилацетат. В некоторых вариантах осуществления адгезив содержит сополимер этилена и винилацетата (EVA - ethylene vinyl-acetate).
[0024]
В некоторых вариантах осуществления покрытие может быть нанесено на наружную сторону вуали. В некоторых вариантах осуществления покрытие может быть нанесено на наружную сторону вуали перед тем или после того, как вуаль будет приклеена к первой основной стороне основы. В некоторых вариантах осуществления наружная сторона вуали, на которую нанесено покрытие, названа «наружной поверхностью».
[0025]
В некоторых вариантах осуществления основа может быть образована из неорганического волокна. В некоторых вариантах осуществления предусмотрено то, что волокно может быть выбрано из минеральной ваты, шлаковой ваты, асбестовой ваты, стекловолокна и комбинации из двух или более из них. В некоторых вариантах осуществления основа может быть образована из органического волокна, такого как целлюлозные волокна, выбранные из древесных волокон, лубяных волокон или хлопковых коротких волокон. В некоторых вариантах осуществления неорганическое волокно и/или органическое волокно могут «происходить» из источника, подвергнутого переработке.
[0026]
В некоторых вариантах осуществления неорганическое волокно добавляют в покрытие для улучшения звукопоглощения и для обеспечения твердости и долговечности. В некоторых вариантах осуществления минеральная вата может быть использована в качестве неорганического волокна вследствие ее огнестойкости и вследствие того, что она не служит в качестве источника пищи для паразитов, плесени или бактерий. В других вариантах осуществления гранулированная вата или вата с перевитыми волокнами может быть рациональной, поскольку она может быть засыпана и является сыпучей, - вату с перевитыми волокнами также образуют из волокон минеральной ваты в мешалке для волокнистой массы. В некоторых вариантах осуществления вата с перевитыми волокнами имеет вид небольших пористых шариков неправильной формы с размером, подобным размеру горошины или бóльшим, которые часто имеют диаметр в диапазоне от приблизительно 0,1 мм до приблизительно 6 мм.
[0027]
В некоторых вариантах осуществления количество используемого волокнистого наполнителя составляет, по меньшей мере, приблизительно 65% масс. от массы сухих твердых веществ основы, но также может варьироваться от приблизительно 65% масс до приблизительно 90% масс. от массы сухих твердых веществ основы. В некоторых вариантах осуществления длина волокон может находиться в диапазоне от приблизительно 1 мм до приблизительно 4 мм.
[0028]
В некоторых вариантах осуществления основа может включать в себя неволокнистые наполнители, такие как каолин, карбонат кальция, известняк, кремнезем, вермикулит, пластичная глина или бентонит, тальк, слюда, гипс, перлит, диоксид титана, песок, сульфат бария, доломит, полимеры, волластонит, кальцит, тригидрат алюминия, пигменты, оксид цинка и сульфат цинка. В некоторых вариантах осуществления основа может включать в себя неволокнистый наполнитель в количестве от приблизительно 0% масс. до приблизительно 25% масс. В другом варианте осуществления основа может содержать вспученный перлит в количестве, находящемся в диапазоне от приблизительно 0,1% масс. до приблизительно 50% масс. от массы основы.
[0029]
В некоторых вариантах осуществления основа может содержать связующее. В некоторых вариантах осуществления предусмотрено то, что связующее может быть выбрано из гранулированных крахмалов, полимеров и их комбинации. В некоторых вариантах осуществления основа может включать в себя связующее в количестве от приблизительно 1% масс. до приблизительно 35% масс. В некоторых вариантах осуществления основа может включать в себя связующее в количестве от приблизительно 3% масс. до приблизительно 10% масс. В некоторых вариантах осуществления основа может включать в себя связующее в количестве от приблизительно 4% масс. до приблизительно 6% масс.
[0030]
Гранулированные крахмалы могут включать в себя отформованный в виде крупинок, кукурузный крахмал, пшеничный крахмал и картофельный крахмал. В некоторых вариантах осуществления полимеры могут быть получены из одного или более из нижеуказанных мономеров: винилацетата, винилпропионата, винилбутирата, этилена, винилхлорида, винилиденхлорида, винилфторида, винилиденфторида, этилакрилата, метилакрилата, пропилакрилата, бутилакрилата, этилметакрилата, метилметакрилата, бутилметалкрилата, гидроксиэтилметакрилата, стирола, бутадиена, эпоксидной смолы, меламина. В некоторых вариантах осуществления полимеры могут включать полиуретаны, сложные полиэфиры, простые полиэфиры, полистирол, природные и модифицированные природные полимеры, поливинилхлорид, поливиниловый спирт, поливинилацетат, полиметилметакрилат и другие полимеры акрилатных или виниловых соединений. В некоторых вариантах осуществления полиуретаны получены из ди- или полифунккционального изоцианатного соединения и ди- или полифункционального гидроксильного соединения. В некоторых вариантах осуществления сложные полиэфиры получены из ди- или полифункционального гидроксильного соединения и ди- или полифункционального соединения карбоновой кислоты или ангидридного соединения.
[0031]
В некоторых вариантах осуществления основа может дополнительно включать в себя дополнительные добавки, такие как диспергирующие средства, флоккулянты, противопенные средства, фунгициды, биоциды и их комбинацию.
[0032]
В некоторых вариантах осуществления основы могут быть образованы посредством обычного процесса отлива во влажном состоянии и затем отшлифованы для обеспечения толщины в диапазоне от приблизительно половины дюйма (12,7 мм) до приблизительно 1 дюйма (25,4 мм). В частности, в некоторых вариантах осуществления основа может быть подготовлена смешиванием вместе вышеуказанных ингредиентов с водой в количестве, необходимом для обеспечения консистенции суспензии, в обычном оборудовании для смешивания и удерживания. В некоторых вариантах осуществления ингредиенты могут быть смешаны вместе посредством использования мешалки с большим усилием сдвига. Высокие скорости смешивания могут быть использованы для создания состояния с большим усилием сдвига, которое обеспечивает разрушение нетканого материала в большой степени посредством разделения отдельных волокон. В других вариантах осуществления смешивание с большим усилием сдвига обеспечивает разрушение минеральной ваты посредством ее измельчения до более коротких волокон даже тогда, когда не имеется никаких узелков или имеется мало узелков, в результате чего образуется гладкое покрытие.
[0033]
В некоторых вариантах осуществления основа может быть подготовлена способом пневмоукладки или прямой укладки или другими способами, известными в данной области техники для подготовки основ, подобных описанным в данном документе.
[0034]
В некоторых вариантах осуществления акустические эксплуатационные характеристики панели улучшаются посредством перфорации (пробивки малых отверстий), обработки абразивным кругом, тиснения или подвергания эрозии лицевой поверхности плиты. Без данных средств улучшения характеристик обычные акустические панели с покрытием могут оказаться неспособными к достижению заданных акустических эксплуатационных характеристик.
[0035]
2
2
2
В некоторых вариантах осуществления нетканая вуаль может включать в себя волокна, наполнитель, связующее или их комбинацию. В некоторых вариантах осуществления нетканая вуаль может иметь толщину в диапазоне от приблизительно 0,2 мм до приблизительно 0,5 мм, в альтернативном варианте - толщину, составляющую приблизительно 0,4 мм. В некоторых вариантах осуществления нетканая вуаль имеет поверхностную плотность от приблизительно 100 г/м до приблизительно 150 г/м; в альтернативном варианте нетканая вуаль имеет поверхностную плотность, составляющую приблизительно 125 г/м.
[0036]
В некоторых вариантах осуществления волокна могут включать в себя стекловолокно, древесные волокна и их комбинацию. В некоторых вариантах осуществления волокна могут иметь соотношение геометрических размеров поперечного сечения от приблизительно 10:1 до приблизительно 1:10. В некоторых вариантах осуществления волокна могут включать в себя стекловолокно, древесные волокна и их комбинацию. В некоторых вариантах осуществления волокна могут иметь соотношение геометрических размеров поперечного сечения от приблизительно 5:1 до приблизительно 1:5. В некоторых вариантах осуществления волокна могут включать в себя стекловолокно, древесные волокна и их комбинацию. В некоторых вариантах осуществления волокна могут иметь соотношение геометрических размеров поперечного сечения от приблизительно 4:1 до приблизительно 1:2. В некоторых вариантах осуществления волокна могут иметь длину 3-9 мм.
[0037]
В некоторых вариантах осуществления связующее содержит ингредиент, выбранный из поливинилового спирта, крахмала, целлюлозной смолы, полиамида, полиакриламида, сложного полиэфира, полиолефина, растворимой в воде, растительной камеди, формальдегидмочевины, меламиноформальдегидной смолы, сополимера меламина и фенолформальдегида, акрилового сополимера и комбинации из двух или более из них. В некоторых вариантах осуществления полиолефины включают в себя полипропилен и полиэтилен.
[0038]
В некоторых вариантах осуществления нетканая вуаль содержит наполнитель, выбранный из: карбоната кальция, тригидрата алюминия (АТН - aluminum trihydrate), гидроксида магния, доломита, доломитового известняка и их комбинаций. В другом варианте осуществления наполнитель может также включать в себя огнезащитные средства на основе азота и фосфора, такие как разбухающие азотно-фосфорные соединения, органические азотно-фосфорные соединения, неорганические азотно-фосфорные соединения, продукты на основе меламина, такие как сополимеры меламина и формальдегида, меламина и полифосфата, меламина и цианурата, меламина и фосфата, меламина и фенолформальдегида, акриловые сополимеры и галогенизированные бромом и хлором наполнители и/или смолы, соединенные, если требуется, с синергистами на основе триоксида сурьмы или пентоксида сурьмы.
[0039]
В некоторых вариантах осуществления нетканая вуаль может дополнительно содержать загуститель или отбеливатель. В некоторых вариантах осуществления предусмотрено, что загуститель предотвращает оседание частиц и придает сопротивление образованию меток в виде полосок при сдвиге или удлинении, которые могут возникать в условиях обработки. В соответствии с одним вариантом осуществления загустители могут присутствовать в количестве от приблизительно 0,1% масс. до приблизительно 5% масс. от содержания твердого связующего. В некоторых вариантах осуществления загуститель может включать в себя сополимер полиуретана, гидроксиэтилцеллюлозу, полиакриламид или зависящие от рН загустители, такие как полиакрилаты.
[0040]
В некоторых вариантах осуществления наполнитель будет по существу сферическим и будет иметь размеры в диапазоне от приблизительно 0,1 до приблизительно 600 микрон. В некоторых вариантах осуществления наполнитель будет иметь размеры в диапазоне от приблизительно 1 микрона до приблизительно 500 микрон. В некоторых вариантах осуществления наполнитель будет иметь размеры в диапазоне от приблизительно 10 микрон до приблизительно 400 микрон. В некоторых вариантах осуществления наполнитель будет иметь размеры в диапазоне от приблизительно 50 микрон до приблизительно 300 микрон. В некоторых вариантах осуществления наполнитель будет иметь размеры в диапазоне от приблизительно 200 микрон до приблизительно 450 микрон. В некоторых вариантах осуществления наполнитель составляет от приблизительно 35% до приблизительно 90% от массы состава вуали в пересчете на сухое твердое вещество.
[0041]
В соответствии с одним вариантом осуществления настоящего изобретения наполнитель занимает объем в нетканой вуали, который в противном случае был бы занят волокном или связующим. В соответствии с другим вариантом осуществления настоящего изобретения наполнитель увеличивает пустоты, уже имеющиеся между волокном и/или связующим в нетканой вуали. В некоторых вариантах осуществления наличие наполнителя может обеспечить возможность прохождения большего количества воздуха через нетканую вуаль по настоящему изобретению по сравнению с нетканой вуалью, которая содержит меньше наполнителя (но больше волокон и/или связующего), чем нетканые вуали согласно настоящему изобретению. Таким образом, в некоторых вариантах осуществления добавление наполнителя повсюду в нетканой вуали способствует прохождению воздушного потока через акустическую панель. В некоторых вариантах осуществления добавление наполнителя в нетканую вуаль обеспечивает создание большего числа каналов для прохода воздуха сквозь нетканую вуаль и/или расширение каналов для прохода воздуха, которые имелись бы в противном случае без добавления наполнителя. В некоторых вариантах осуществления увеличенный поток воздуха через нетканую вуаль обеспечивает улучшение акустических эксплуатационных характеристик.
[0042]
В некоторых вариантах осуществления добавление наполнителя приведет к сопротивлению воздушному потоку, превышающему 45 единиц удельного акустического импеданса в системе МКС, для нетканой вуали без покрытия. В некоторых вариантах осуществления добавление наполнителя приведет к сопротивлению воздушному потоку, превышающему приблизительно 50 единиц удельного акустического импеданса в системе МКС, для нетканой вуали без покрытия. В некоторых вариантах осуществления добавление наполнителя приведет к сопротивлению воздушному потоку, составляющему от приблизительно 50 единиц удельного акустического импеданса в системе МКС до приблизительно 150 единиц удельного акустического импеданса в системе МКС, для нетканой вуали без покрытия. В некоторых вариантах осуществления добавление наполнителя приведет к сопротивлению воздушному потоку, составляющему от приблизительно 50 единиц удельного акустического импеданса в системе МКС до приблизительно 75 единиц удельного акустического импеданса в системе МКС, для нетканой вуали без покрытия. В некоторых вариантах осуществления добавление наполнителя приведет к сопротивлению воздушному потоку, составляющему от приблизительно 51 единицы удельного акустического импеданса в системе МКС до приблизительно 56 единиц удельного акустического импеданса в системе МКС, для нетканой вуали без покрытия. В некоторых вариантах осуществления добавление наполнителя приведет к сопротивлению воздушному потоку, составляющему от приблизительно 52 единиц удельного акустического импеданса в системе МКС до приблизительно 53 единиц удельного акустического импеданса в системе МКС, для нетканой вуали без покрытия. В некоторых вариантах осуществления добавление наполнителя приведет к сопротивлению воздушному потоку, составляющему приблизительно 52 единицы удельного акустического импеданса в системе МКС, для нетканой вуали без покрытия. В некоторых вариантах осуществления нетканая вуаль, имеющая данный уровень сопротивления воздушному потоку, обеспечит возможность прохождения звука через материал со скоростью, особенно желательной для использования нетканой вуали в качестве акустической облицовки для звукопоглощающей панели.
[0043]
В некоторых вариантах осуществления сопротивление вуалей с покрытием воздушному потоку измеряют после отделения вуали с покрытием от готового изделия.
[0044]
В некоторых вариантах осуществления нетканая вуаль может быть образована смешиванием связующего и наполнителя вместе с жидким носителем - таким как горячая вода - с последующим добавлением диспергированных волокон и других дополнительных ингредиентов - таких как анионный полиакриламид, диспергирующее средство, противопенное средство и биоцид.
[0045]
В некоторых вариантах осуществления связующее может присутствовать в количестве, находящемся в диапазоне от приблизительно 0,1% масс. до приблизительно 30% масс. от массы нетканой вуали. В некоторых вариантах осуществления связующее может присутствовать в количестве, находящемся в диапазоне от приблизительно 1% масс. до приблизительно 20% масс. от массы нетканой вуали. В некоторых вариантах осуществления связующее может присутствовать в количестве, находящемся в диапазоне от приблизительно 5% масс. до приблизительно 15% масс. от массы нетканой вуали.
[0046]
В некоторых вариантах осуществления нетканое волокно может присутствовать в количестве, находящемся в диапазоне от приблизительно 20% масс. до приблизительно 60% масс. от массы нетканой вуали. В некоторых вариантах осуществления нетканое волокно может присутствовать в количестве, находящемся в диапазоне от приблизительно 25% масс. до приблизительно 50% масс. от массы нетканой вуали.
[0047]
В некоторых вариантах осуществления наполнитель может присутствовать в количестве, находящемся в диапазоне от приблизительно 40% масс. до приблизительно 80% масс. от массы нетканой вуали. В некоторых вариантах осуществления наполнитель может присутствовать в количестве, находящемся в диапазоне от приблизительно 50% масс. до приблизительно 75% масс. от массы нетканой вуали. В некоторых вариантах осуществления наполнитель присутствует в количестве, составляющем приблизительно 70% масс. от массы нетканой вуали.
[0048]
Произвольная ориентация волокон при их диспергировании и наполнитель, расположенный повсюду в нетканой вуали, являются предпочтительными по двум соображениям: (1) получающаяся в результате, нетканая вуаль может быть расположена в любом направлении без предпочтительных меток, и (2) частицы, как правило, распределяются по всему объему нетканой вуали по существу однородно, в результате чего максимально увеличивается количество равномерного воздушного потока, проходящего через пустоты, созданные или увеличенные посредством добавления наполнителя.
[0049]
В некоторых вариантах осуществления состав покрытия по настоящему изобретению может включать в себя связующее, частицы и носитель.
[0050]
В некоторых вариантах осуществления предусмотрено то, что частицы могут иметь достаточный размер для обеспечения физической текстуры наружной стороне (или поверхности) нетканой вуали и/или обеспечения эстетических характеристик наружной или верхней поверхности нетканой вуали. В некоторых вариантах осуществления частицы будут иметь размер, достаточный для обеспечения заданных эстетических характеристики при одновременной тенденции не полностью закрывать или блокировать отверстия в нетканой вуали или основе.
[0051]
В некоторых вариантах осуществления частицы могут включать в себя карбонат кальция, доломит, доломитовый известняк, каолин, слюду, тальк, диоксид кремня, диоксид титана, сульфат бария, перлит, гипс волластонит, кальцит, тригидрат алюминия, оксид цинка, сульфат цинка, полимеры, другие различные пигменты и их комбинации.
[0052]
50
50
50
50
50
50
В некоторых вариантах осуществления частицы будут по существу сферическими и будут иметь d в диапазоне от приблизительно 0,1 до приблизительно 600 микрон. В некоторых вариантах осуществления частицы имеют d в диапазоне от приблизительно 1 микрона до приблизительно 500 микрон. В некоторых вариантах осуществления частицы имеют d в диапазоне от приблизительно 10 микрон до приблизительно 400 микрон. В некоторых вариантах осуществления частицы имеют d в диапазоне от приблизительно 50 микрон до приблизительно 300 микрон. В некоторых вариантах осуществления частицы имеют d в диапазоне от приблизительно 200 микрон до приблизительно 450 микрон. В некоторых вариантах осуществления частицы имеют d в диапазоне от приблизительно 10 микрон до приблизительно 150 микрон.
[0053]
В некоторых вариантах осуществления частицы равномерно распределены по всему покрытию.
[0054]
В некоторых вариантах осуществления частицы могут составлять от приблизительно 1% масс. до приблизительно 99% масс. от состава покрытия в пересчете на сухое твердое вещество. В некоторых вариантах осуществления частицы могут составлять от приблизительно 15% масс. до приблизительно 95% масс. от состава покрытия в пересчете на сухое твердое вещество. В некоторых вариантах осуществления частицы могут составлять от приблизительно 35% масс. до приблизительно 90% масс. от состава покрытия в пересчете на сухое твердое вещество.
[0055]
В других вариантах осуществления покрытие может дополнительно содержать диспергирующие средства, противопенные средства и модификаторы вязкости - такие как сгущающие средства или разжижающие средства. В некоторых вариантах осуществления покрытие содержит тетрапирофосфат натрия в качестве диспергирующего средства. В другом варианте осуществления покрытие может содержать гидроксиэтилцеллюлозу в качестве загустителя.
[0056]
В некоторых вариантах осуществления связующие, которые могут быть использованы в настоящем изобретении, включают в себя эпоксидные смолы, уретаны, меламин, сложные полиэфиры, акриловый латекс, природные и модифицированные природные полимеры и полимеры виниловых соединений. В некоторых вариантах осуществления полимеры могут включать в себя один или более из нижеуказанных мономеров: винилацетат, винилпропионат, винилбутират, этилен, винилхлорид, винилиденхлорид, винилфторид, винилиденфторид, этилакрилат, метилакрилат, пропилакрилат, бутилакрилат, этилметакрилат, метилметакрилат, бутилметалкрилат, гидроксиэтилметакрилат, стирол, бутадиен, уретан, эпоксидную смолу, меламин и сложный эфир. Примерами природных и модифицированных природных полимеров являются белковые и углеводные полимеры, такие как крахмал. В некоторых вариантах осуществления связующие могут включать в себя полиуретаны, сложные полиэфиры, полиолефины, поливинилхлорид и их комбинации.
[0057]
В некоторых вариантах осуществления концентрация связующего в покрытии может находиться в диапазоне от приблизительно 2% масс. до приблизительно 30% масс. от общей массы покрытия. В некоторых вариантах осуществления водный носитель может представлять собой воду. В некоторых вариантах осуществления покрытие может дополнительно содержать диспергирующее средство, которое присутствует в покрытии в количестве от приблизительно 0,5% масс. до приблизительно 2,5% масс. от общей массы покрытия. В некоторых вариантах осуществления покрытие может дополнительно содержать загуститель, который может присутствовать в количестве, находящемся в диапазоне от приблизительно 0,2% масс. до приблизительно 2,5% масс. от общей массы покрытия.
[0058]
В тех вариантах осуществления, в которых частицы включают в себя пигменты, концентрация связующего такова, что отношение пигмента к связующему находится в диапазоне от приблизительно 0,5:1 до приблизительно 90:1 в пересчете на сухое твердое вещество. В некоторых вариантах осуществления частицы включают в себя пигменты. В тех вариантах осуществления, в которых частицы включают в себя пигменты, концентрация связующего такова, что отношение пигмента к связующему находится в диапазоне от приблизительно 5:1 до приблизительно 30:1 в пересчете на сухое твердое вещество. В некоторых вариантах осуществления частицы включают в себя пигменты.
[0059]
В некоторых вариантах осуществления состав покрытия имеет вязкость в диапазоне от 5 сП до приблизительно 50000 сП при измерении на вискозиметре Брукфилда при 10 об/мин. В некоторых вариантах осуществления состав покрытия имеет вязкость, составляющую до приблизительно 10000 сП. В другом варианте осуществления состав покрытия имеет вязкость в диапазоне от приблизительно 1100 сП до приблизительно 5000 сП при измерении на вискозиметре Брукфилда при 10 об/мин. Если не указано иное, значения вязкости относятся к измерениям, выполненным при приблизительно 25°С.
[0060]
2
2
В некоторых вариантах осуществления настоящего изобретения предлагается нетканая вуаль с покрытием, содержащая: нетканую вуаль, имеющую сопротивление воздушному потоку, превышающее приблизительно 50 единиц удельного акустического импеданса в системе МКС, содержащую: стекловолокно и наполнитель; и покрытие, содержащее: связующее, частицы и носитель, при этом нетканая вуаль с покрытием имеет сопротивление воздушному потоку, составляющее приблизительно 300 единиц удельного акустического импеданса в системе МКС или менее. В некоторых вариантах осуществления нетканая вуаль с покрытием содержит покрытие в количестве, составляющем в сухом состоянии от приблизительно 110 г/м до приблизительно 135 г/м.
[0061]
В определенных вариантах осуществления, в которых используется определенный тип покрытия и используется определенный тип основы, может быть желательным включение нетканой вуали с покрытием, имеющей сопротивление воздушному потоку, составляющее менее приблизительно 600 единиц удельного акустического импеданса в системе МКС. Тем не менее, предпочтительно, чтобы нетканая вуаль с покрытием имела сопротивление воздушному потоку, составляющее менее 500 единиц удельного акустического импеданса в системе МКС, даже более предпочтительно - менее 375 единиц удельного акустического импеданса в системе МКС и еще более предпочтительно - менее 325 единиц удельного акустического импеданса в системе МКС.
[0062]
2
2
В других вариантах осуществления предлагается способ улучшения эстетических характеристик акустической панели, включающий в себя этапы, на которых: наносят покрытие, содержащее связующее, частицы и носитель, на нетканую вуаль, имеющую сопротивление воздушному потоку, превышающее приблизительно 50 единиц удельного акустического импеданса в системе МКС, в количестве, эффективном для обеспечения покрытия в количестве, составляющем в сухом состоянии от приблизительно 110 г/м до приблизительно 135 г/м, и прикрепление указанной нетканой вуали с покрытием к основе, при этом нетканая вуаль с покрытием имеет сопротивление воздушному потоку, составляющее 300 единиц удельного акустического импеданса в системе МКС или менее.
[0063]
В некоторых вариантах осуществления основу из минеральных волокон изготавливают посредством способа отлива во влажном состоянии. В некоторых вариантах осуществления основу шлифуют до заданной толщины. В некоторых вариантах осуществления основу шлифуют до толщины от приблизительно 10 мм до приблизительно 30 мм. В некоторых вариантах осуществления основу шлифуют до толщины, составляющей приблизительно 20 мм. В некоторых вариантах осуществления нетканую вуаль без покрытия присоединяют к основе посредством ламинирования между нагретыми зажимными валками с использованием адгезива, склеивающего при надавливании. В некоторых вариантах осуществления на ламинированную основу затем посредством распыления наносят покрытие, содержащее связующее, частицы и носитель. В некоторых вариантах осуществления основу с покрытием затем сушат посредством подвергания воздействию тепла.
[0064]
50
2
2
В других вариантах осуществления предлагается способ улучшения эстетических характеристик акустической панели, включающий в себя этапы, на которых: прикрепляют к основе нетканую вуаль, имеющую сопротивление воздушному потоку, превышающее приблизительно 50 единиц удельного акустического импеданса в системе МКС, и содержащей: стекловолокно в количестве от приблизительно 20% масс. до приблизительно 60% масс. и наполнитель в количестве от приблизительно 40% масс. до приблизительно 80% масс; наносят на нетканую вуаль покрытие, содержащее: связующее, частицы, имеющие d от приблизительно 50 микрон до приблизительно 300 микрон, и носитель, в количестве, составляющем во влажном состоянии от приблизительно 155 г/м до приблизительно 200 г/м; и выполняют сушку нетканой вуали с покрытием.
[0065]
2
2
В некоторых вариантах осуществления нетканую вуаль с покрытием высушивают в течение такого времени и при такой температуре, которые эффективны для обеспечения покрытия в количестве, составляющем в сухом состоянии от приблизительно 110 г/м до приблизительно 135 г/м. В некоторых вариантах осуществления нетканую вуаль с покрытием высушивают при температуре внутри помещения. В некоторых вариантах осуществления нетканую вуаль с покрытием высушивают при температуре от приблизительно 40°С до приблизительно 150°С. В некоторых вариантах осуществления нетканую вуаль с покрытием высушивают при температуре от приблизительно 75°С до приблизительно 125°С. В некоторых вариантах осуществления нетканую вуаль с покрытием высушивают при температуре от приблизительно 100°С до приблизительно 110°С. В некоторых вариантах осуществления нетканую вуаль с покрытием высушивают при температуре, составляющей приблизительно 105°С.
[0066]
В некоторых вариантах осуществления нетканую вуаль с покрытием высушивают в течение от приблизительно 10 секунд до приблизительно 30 минут. В некоторых вариантах осуществления нетканую вуаль с покрытием высушивают в течение от приблизительно 20 секунд до приблизительно 15 минут. В некоторых вариантах осуществления нетканую вуаль с покрытием высушивают в течение от приблизительно 30 секунд до приблизительно 5 минут. В некоторых вариантах осуществления нетканую вуаль с покрытием высушивают в течение от приблизительно 45 секунд до приблизительно 2 минут. В некоторых вариантах осуществления нетканую вуаль с покрытием высушивают в течение приблизительно 1 минуты. В некоторых вариантах осуществления нетканую вуаль с покрытием высушивают при температуре 105°С в течение приблизительно 1 минуты.
[0067]
50
2
2
В дополнительных вариантах осуществления предлагается способ улучшения эстетических характеристик акустической панели, включающий в себя этапы, на которых: прикрепляют к основе нетканую вуаль, имеющую сопротивление воздушному потоку, превышающее приблизительно 50 единиц удельного акустического импеданса в системе МКС, и содержащей: стекловолокно в количестве от приблизительно 20% масс. до приблизительно 60% масс. и наполнитель в количестве от приблизительно 40% масс. до приблизительно 80% масс; наносят на нетканую вуаль покрытие, содержащее: связующее, частицы, имеющие d от приблизительно 50 микрон до приблизительно 300 микрон, и носитель, в количестве, эффективном для обеспечения покрытия в количестве, составляющем в сухом состоянии от приблизительно 110 г/м до приблизительно 135 г/м; и выполняют сушку нетканой вуали с покрытием.
[0068]
В некоторых вариантах осуществления покрытие, описанное в данном документе, наносят на нетканую вуаль перед прикреплением нетканой вуали к основе.
[0069]
В некоторых вариантах осуществления композиция для нанесения покрытия по настоящему изобретению может быть нанесена в виде тонкодиспергированных капель на наружную поверхность вуали. В некоторых вариантах осуществления покрытие может быть нанесено распылением, разбрызгиванием, аэрозольным орошением, посредством образования тумана или аэрозоля. В одном варианте осуществления покрытие может быть нанесено распылением посредством использования пистолета-распылителя с низким давлением и большим объемом воздуха (HVLP - high volume low pressure), который уменьшает степень забивания в порах вуали.
[0070]
В одном варианте осуществления композиция для нанесения покрытия может быть подана в резервуар высокого давления, который соединен по текучей среде с пистолетом-распылителем с низким давлением и большим объемом воздуха. Наконечник для распыления текучей среды или сопло для распыления текучей среды, используемый(-ое) вместе с пистолетом-распылителем с низким давлением и большим объемом воздуха, имеет отверстие, которое является достаточно большим для обеспечения возможности прохождения частиц наполнителя через него без забивания сопла или пистолета-распылителя. Пистолет-распылитель обеспечивает тонкое диспергирование покрытия, и покрытие наносится под давлением на основу. Пистолет-распылитель с низким давлением и большим объемом воздуха придает более низкую выходную скорость композиции для нанесения покрытия по сравнению с той, которая обычно обеспечивается другими способами нанесения воздушным распылением, в результате чего минимизируется «отскакивание» покрытия от основы и имеет место тенденция к образованию капель большего размера, распределенных в виде более специфического рисунка. Распылительное устройство с низким давлением и большим объемом воздуха имеет тенденцию к образованию прерывистого отделочного покрытия, которое имеет грубую текстуру и сохраняет заданные акустические характеристики нетканой вуали.
[0071]
В некоторых вариантах осуществления композиция для нанесения покрытия может быть нанесена пистолетом-распылителем с низким давлением и большим объемом воздуха на нетканую вуаль для образования одного покрытия или слоя, для которого затем обеспечивают возможность сушки или которое (-ый) сушат в условиях нагрева. В других вариантах осуществления дополнительные покрытия или слои композиции для нанесения покрытия могут быть нанесены на верхнюю поверхность первого покрывающего слоя при этапе сушки, выполняемом между каждыми следующими друг за другом этапами нанесения. В одном варианте осуществления отделочное покрытие может быть нанесено поверх покрывающих слоев, содержащих материал наполнителя с более крупными размерами.
[0072]
Ранее возникали трудности при нанесения покрытия на основу или нетканую вуаль в целях улучшения внешнего вида. В частности, пигментированное покрытие может быть нанесено для уменьшения или устранения внешнего вида с небольшими черными дырами, которые имеются на наружной стороне нетканой вуали. В некоторых вариантах осуществления внешний вид с черными дырами - иногда называемый крапчатой окраской - связан с кроющей способностью нетканой вуали. По мере снижения кроющей способности внешний вид крапчатой окраски становится более выраженным. Ранее пигментированные покрытия наносили на наружную поверхность нетканой вуали в попытке минимизировать количество крапчатой окраски. Тем не менее, поскольку большее количество покрытия требуется для минимизации или устранения крапчатой окраски, получающаяся в результате, нетканая вуаль имеет воздушный поток не на должном уровне, поскольку нанесенное покрытие «забило» пустоты и/или каналы в нетканой вуали. Таким образом, предшествующие попытки улучшить эстетические характеристики нетканых вуалей посредством поверхностного покрытия приводили к сводящему их на нет, отрицательному воздействию на звукопоглощающие свойства потолочной панели.
[0073]
2
2
2
2
2
2
2
2
В некоторых вариантах осуществления предусмотрено то, что добавление наполнителя в нетканую вуаль или через нетканую вуаль обеспечивает уменьшение количества покрытия, необходимого для устранения или уменьшения крапчатой окраски. В частности, наполнитель, заделанный внутри нетканой вуали и по всей нетканой вуали, уменьшает видимость черных дыр на наружной поверхности вуали. Таким образом, наполнитель, заделанный внутри нетканой вуали, не оказывает отрицательного влияния на воздушный поток и при этом одновременно также создает неожиданное преимущество, связанное с уменьшением количества покрытия, требуемого для уменьшения или устранения крапчатой окраски на наружной стороне вуали. В некоторых вариантах осуществления наличие наполнителя внутри и по всей нетканой вуали обеспечивает возможность нанесения прерывистого покрытия на наружную поверхность вуали. В некоторых вариантах осуществления на нетканую вуаль наносят покрытие в количестве, составляющем в сухом состоянии от приблизительно 110 г/м до приблизительно 135 г/м. В некоторых вариантах осуществления на нетканую вуаль наносят покрытие в количестве, составляющем в сухом состоянии от приблизительно 115 г/м до приблизительно 130 г/м. В некоторых вариантах осуществления на нетканую вуаль наносят покрытие в количестве, составляющем в сухом состоянии от приблизительно 115 г/м до приблизительно 125 г/м. В некоторых вариантах осуществления на нетканую вуаль наносят покрытие в количестве, составляющем в сухом состоянии приблизительно 120 г/м. В некоторых вариантах осуществления на нетканую вуаль наносят покрытие в количестве, составляющем в сухом состоянии 118 г/м.
[0074]
В некоторых вариантах осуществления акустическая потолочная панель может быть образована с множеством конфигураций, желательных для поглощения звука и удовлетворения эстетических потребностей для данного применения, включая в себя, например, без ограничения, многоугольную, квадратную, эллипсоидную, круглую, шестиугольную, трапециевидную и т.д., и с различными боковыми профилями, включая плоский, выпуклый, вогнутый и их комбинации. Соответственно, изобретение не ограничено формой акустической основы.
[0075]
В некоторых вариантах осуществления настоящего изобретения предусмотрена нетканая вуаль, которая демонстрирует значение кроющей способности, превышающее 75%. В некоторых вариантах осуществления настоящего изобретения предусмотрена нетканая вуаль, которая демонстрирует значение кроющей способности, превышающее 80%. В других вариантах осуществления предусмотрена нетканая вуаль, которая демонстрирует значение кроющей способности, превышающее 85%. В дополнительных вариантах осуществления предусмотрена нетканая вуаль, которая демонстрирует значение кроющей способности, превышающее 90%. В еще одних вариантах осуществления предусмотрена нетканая вуаль, которая демонстрирует значение кроющей способности, превышающее 95%. При этом в других вариантах осуществления предусмотрена нетканая вуаль, которая демонстрирует значение кроющей способности, превышающее 98%.
[0076]
Кроющая способность нетканой вуали может быть измерена посредством расположения сетчатого холста на карте проверки на непрозрачность Opacity Test Chart, такой как Opacity Chart Form N2A от Leneta Company. Opacity Chart включает в себя как белую часть, так и черную часть, на которых может быть измерена светлота/яркость сетчатого холста. Кроющая способность может быть определена делением значения светлоты черной части на значение светлоты белой части.
[0077]
2
2
В некоторых вариантах осуществления предлагается акустическая панель, содержащая: основу; нетканую вуаль, которая демонстрирует значение кроющей способности, превышающее 75%, и которая содержит: стекловолокно в количестве от приблизительно 20% масс. до приблизительно 60% масс. и наполнитель в количестве от приблизительно 40% масс. до приблизительно 80% масс.; и покрытие в количестве, составляющем в сухом состоянии от приблизительно 110 г/м до приблизительно 135 г/м.
[0078]
В других вариантах осуществления предлагается нетканая вуаль с покрытием, содержащая: нетканую вуаль, которая демонстрирует значение кроющей способности, превышающее 75%, и которая содержит: стекловолокно в количестве от приблизительно 20% масс. до приблизительно 60% масс. и наполнитель в количестве от приблизительно 40% масс. до приблизительно 80% масс.; и покрытие, содержащее: связующее, частицы и носитель, при этом нетканая вуаль с покрытием имеет сопротивление воздушному потоку, составляющее приблизительно 300 единиц удельного акустического импеданса в системе МКС или менее.
[0079]
50
2
2
В дополнительных вариантах осуществления предлагается способ улучшения эстетических характеристик акустической панели, включающий в себя этапы, на которых: прикрепляют к основе нетканую вуаль, которая демонстрирует значение кроющей способности, превышающее 75%, и которая содержит: стекловолокно в количестве от приблизительно 20% масс. до приблизительно 60% масс. и наполнитель в количестве от приблизительно 40% масс. до приблизительно 80% масс; наносят на нетканую вуаль покрытие, содержащее: связующее, частицы, имеющие d от приблизительно 50 микрон до приблизительно 300 микрон, и носитель, в количестве, эффективном для обеспечения покрытия в количестве, составляющем в сухом состоянии от приблизительно 110 г/м до приблизительно 135 г/м, и выполняют сушку нетканой вуали с покрытием.
[0080]
Изобретение будет описано более подробно посредством конкретных примеров. Нижеприведенные примеры предложены в иллюстративных целях и не предназначены для ограничения изобретения никоим образом.
Примеры
Пример 1
[0081]
Акустические панели, используемые для обеспечения данных, представленных в Таблице 1 (ниже), могут быть изготовлены в соответствии с нижеописанным технологическим процессом. Основу из минеральных волокон изготавливают посредством способа отлива во влажном состоянии. Основу шлифуют до заданной толщины. После этого основу соединяют посредством ламинирования с нетканой вуалью без покрытия, наполненной тригидратом алюминия, между нагретыми зажимными валками, используя адгезив, склеивающий при надавливании. После этого на ламинированную основу посредством распыления наносят покрытие, содержащее связующее, частицы и носитель. Затем основу с покрытием сушат, подвергая ее воздействию тепла.
Пример 2
[0082]
Оценивают сопротивление воздушному потоку и коэффициент отражения света для нетканых вуалей с покрытием в соответствии с некоторыми вариантами осуществления настоящего изобретения и для сравнительных нетканых вуалей. Сопротивление воздушному потоку измеряют в соответствии с ASTM C-522 (ASTM - Американское общество по испытанию материалов) ʺStandard Test Method for Airflow Resistance of Acoustical Materialsʺ («Стандартный метод испытаний для определения сопротивления звукопоглощающих материалов воздушному потоку»). Коэффициент отражения света определяют, используя спектрофотометр X-Rite Model 964 и используя осветитель типа А с наблюдателем под углом 10 градусов и с заданным окном с размером 21,5 мм. Для каждого приведенного значения было выполнено усреднение восьми отдельных измерений.
[0083]
Результаты данных оценок приведены ниже в Таблице 1.
Таблица 1
<b>Сопротивление нетканой вуали без покрытия воздушному потоку</b><b>(единицы удельного акустического импеданса в системе МКС) </b>
<b>Плотность покрытия</b><b>(г/м</b><sup><b>2</b></sup><b> в сухом состоянии) </b>
<b>Сопротивление нетканой вуали с покрытием воздушному потоку</b><b>(единицы удельного акустического импеданса в системе МКС) </b>
<b>Коэффициент отражения света</b><b>(%) </b>
<b>Пример </b>
Пример I
53
118
245
>85
Пример II
53
128
300
>85
Сравнительный пример I
45
197
323
>85
Сравнительный пример II
45
217
411
>85
Сравнительный пример III
40
236
118
<85
[0084]
Данные, приведенные в Таблице 1 (выше), показывают, что изобретенная комбинация нетканой вуали, имеющей сопротивление воздушному потоку (без покрытия), превышающее 45 единиц удельного акустического импеданса в системе МКС, и определенных количеств покрытия, содержащего связующее и частицы, обеспечивает получение нетканой вуали с покрытием, которая придает желательные эстетические характеристики (коэффициент отражения света) и акустические эксплуатационные характеристики (сопротивление воздушному потоку). Данные, приведенные в Таблице 1, также показывают, что сравнительные комбинации нетканых вуалей и покрытия не могут обеспечить желательную комбинацию эстетических характеристик и акустических эксплуатационных характеристик.
[0085]
Предусмотрено, что любые патенты, патентные заявки или печатные публикации, включая книги, указанные в данном патентном документе, настоящим полностью включены в него посредством ссылки.
[0086]
Как будет понятно специалистам в данной области техники, могут быть выполнены многочисленные изменения и модификации вариантов осуществления, описанных в данном документе, без отхода от сущности изобретения. Предусмотрено, что все подобные изменения находятся в пределах объема изобретения.